(57)【要約】【課題】製造時におけるコストアップやスラッジの発生を防止でき、摺接するシューの片当たりによる極圧下での条件や潤滑油が枯渇するような条件での耐焼き付き性に優れ、かつ、高面圧・高速で潤滑油存在下においてキャビテーションによる被膜の壊食を防止できる斜板式コンプレッサの斜板、およびその製造方法、並びに該斜板を備えた斜板式コンプレッサを提供する。【解決手段】斜板式コンプレッサの斜板３であり、シューとの摺動面となる該斜板の基材３ａの両表面に、マトリックス樹脂１００重量部にフッ素樹脂粉末を２５〜７０重量部、黒鉛を１〜２０重量部含む樹脂被膜１０が形成されており、このフッ素樹脂粉末は、最大粒子径が１６μｍ以下であり５０％粒子径が３〜５μｍである。【選択図】図２
2018173078.tif 000002
【特許請求の範囲】
【請求項１】
冷媒が存在するハウジング内で、回転軸に直接固定するように、または連結部材を介して間接的に、直角または斜めに取り付けた斜板にシューを摺動させ、このシューを介して前記斜板の回転運動をピストンの往復運動に変換して、冷媒を圧縮、膨張させる斜板式コンプレッサの斜板であって、
前記斜板は、前記シューとの摺動面となる該斜板の基材の両表面に、マトリックス樹脂１００重量部に対して、少なくともフッ素樹脂粉末を２５〜７０重量部、黒鉛を１〜２０重量部含む樹脂被膜が形成されており、
前記フッ素樹脂粉末は、最大粒子径が１６μｍ以下であり、５０％粒子径が３〜５μｍであることを特徴とする斜板式コンプレッサの斜板。
【請求項２】
前記樹脂被膜の引張せん断接着強さが３０ＭＰａ以上であることを特徴とする請求項１記載の斜板式コンプレッサの斜板。
【請求項３】
前記基材の両表面は、平面度が０．０１２ｍｍ以下であり、両表面の平行度が０．０１２ｍｍ以下であることを特徴とする請求項１または請求項２記載の斜板式コンプレッサの斜板。
【請求項４】
前記マトリックス樹脂が、ポリアミドイミド樹脂であり、前記フッ素樹脂がポリテトラフルオロエチレン樹脂であり、前記黒鉛が固定炭素９７．５％以上の黒鉛であることを特徴とする請求項１から請求項３までのいずれか１項記載の斜板式コンプレッサの斜板。
【請求項５】
前記基材の両表面に形成された前記樹脂被膜の表面は、それぞれの面における平面度が０．０１５ｍｍ以下であり、両表面の平行度が０．０１５ｍｍ以下であることを特徴とする請求項１から請求項４までのいずれか１項記載の斜板式コンプレッサの斜板。
【請求項６】
前記樹脂被膜の表面の算術平均粗さＲａは、０.１〜０.９μｍであることを特徴とする請求項１から請求項５までのいずれか１項記載の斜板式コンプレッサの斜板。
【請求項７】
前記斜板は、前記シューとの摺動面となる該斜板の基材の両表面を研磨不要とすることができる請求項１から請求項６までのいずれか１項記載の斜板式コンプレッサの斜板。
【請求項８】
前記斜板は、前記シューとの摺動面となる該斜板の基材の両表面が旋削加工仕上げ面であることを特徴とする請求項１から請求項７までのいずれか１項記載の斜板式コンプレッサの斜板。
【請求項９】
冷媒が存在するハウジング内で、回転軸に直接固定するように、または連結部材を介して間接的に、直角または斜めに取り付けた斜板にシューを摺動させ、このシューを介して前記斜板の回転運動をピストンの往復運動に変換して、冷媒を圧縮、膨張させる斜板式コンプレッサの斜板の製造方法であって、
金属素材を円盤状にプレス加工した後、その両表面を旋削加工のみで斜板形状に仕上げて前記斜板の基材とする基材旋削工程と、
前記基材において、前記シューとの摺動面となる旋削加工仕上げ面に、樹脂塗料を用いて樹脂被膜を形成する樹脂被膜形成工程とを有し、
前記樹脂塗料は、マトリックス樹脂１００重量部に対して、少なくともフッ素樹脂粉末を２５〜７０重量部、黒鉛を１〜２０重量部含み、前記フッ素樹脂粉末は、最大粒子径が１６μｍ以下であり、５０％粒子径が３〜５μｍであることを特徴とする斜板式コンプレッサの斜板の製造方法。
【請求項１０】
前記基材旋削工程は、前記基材の両表面を、平面度が０．０１２ｍｍ以下であり、両表面の平行度が０．０１２ｍｍ以下となるように仕上げる工程であることを特徴とする請求項９記載の斜板式コンプレッサの斜板の製造方法。
【請求項１１】
前記基材旋削工程後、前記樹脂被膜形成工程前において、前記基材の前記樹脂被膜直下の下地となる部分にショットブラスト処理を施すことを特徴とする請求項９または請求項１０記載の斜板式コンプレッサの斜板の製造方法。
【請求項１２】
前記樹脂被膜形成工程後において、前記樹脂被膜の表面を両頭研磨機によって研磨加工することを特徴とする請求項９から請求項１１までのいずれか１項記載の斜板式コンプレッサの斜板の製造方法。
【請求項１３】
冷媒が存在するハウジング内で、回転軸に直接固定するように、または連結部材を介して間接的に、直角または斜めに取り付けた斜板にシューを摺動させ、このシューを介して前記斜板の回転運動をピストンの往復運動に変換して、冷媒を圧縮、膨張させる斜板式コンプレッサであって、
前記斜板が、請求項１から請求項８までのいずれか１項記載の斜板であることを特徴とする斜板式コンプレッサ。
【発明の詳細な説明】
【技術分野】
【０００１】
本発明はエアコンディショナなどに用いられる斜板式コンプレッサの斜板およびその製造方法、さらに該斜板を備えた斜板式コンプレッサに関する。
【背景技術】
【０００２】
斜板式コンプレッサは、冷媒が存在するハウジング内で、回転軸に直接固定するように、または連結部材を介して間接的に、直角または斜めに取り付けた斜板にシューを摺動させ、このシューを介して斜板の回転運動をピストンの往復運動に変換して、冷媒を圧縮、膨張させるものである。このような斜板式コンプレッサには、両頭形のピストンを用いて冷媒を両側で圧縮、膨張させる両斜板タイプのものと、片頭形のピストンを用いて冷媒を片側のみで圧縮、膨張させる片斜板タイプのものとがある。また、シューは斜板の片側面のみで摺動するものと、斜板の両側面で摺動するものとがある。
【０００３】
これらの斜板式コンプレッサでは、運転初期において、冷媒が存在するハウジング内へ潤滑油が到達する前に金属製の斜板とシューが摺動する場合があるため、これらの摺動部が潤滑油のないドライ潤滑状態となり、焼付きが発生しやすい。特に、近年開発が行なわれている炭酸ガスを冷媒に用いる斜板式コンプレッサでは、コンプレッサ内の圧力が８〜１０ＭＰａにも達するため、斜板とシューとの摺動圧力もこれまでより高くなり、斜板の摺動部にはこれまで以上に焼付きが発生しやすくなるという問題がある。
【０００４】
この焼付きを防止する手段として、耐焼付き性に優れ、炭酸ガスを冷媒に用いる斜板式コンプレッサにも耐用可能なものとして、圧延された鋼板を円盤状にプレス加工した斜板基板の両表面を、研磨加工してシューが摺動する摺動面とし、この摺動面にフッ素樹脂が４０〜５０重量％配合された低摩擦樹脂被覆層を形成した斜板式コンプレッサの斜板が提案されている（特許文献１参照）。
【０００５】
また、さらに耐久性を向上させるために、圧延された鋼板を円盤状にプレス加工した斜板基板の両表面を、研磨加工してシューが摺動する摺動面とし、この摺動面に、マトリックス樹脂１００重量部に対してフッ素樹脂を２５〜７０重量部、黒鉛を１〜２０重量部含み、引張せん断接着強さが２５ＭＰａ以上である低摩擦樹脂被覆層を形成した斜板式コンプレッサの斜板が提案されている（特許文献２参照）。
【先行技術文献】
【特許文献】
【０００６】
【特許文献１】特開２００９−２０９７２７号公報
【特許文献２】特開２０１２−０９２８２２号公報
【発明の概要】
【発明が解決しようとする課題】
【０００７】
特許文献１や特許文献２のように、従来、斜板基材に研磨加工を施した後、ショットブラスト工程へ進んでいた。これは、基材厚みの寸法および幾何公差を高精度化することで、コーティング膜厚のばらつきを抑え、コーティング膜の薄膜化が図れるためである。しかし、斜板基材の表面を研磨加工することは、コストアップやスラッジの発生による地球環境負荷の増大などの懸念がある。
【０００８】
また、自家用自動車のエアコンディショナ（エアコン）用として搭載される斜板式コンプレッサにおいては、近年において、さらなる省エネ化や軽量コンパクト化を求められており、シューの小径化によって斜板に局所的にシューが当接し、焼き付きを発生させるおそれがある。また、電気系自動車への対応もあり、電動化に伴う低摩擦化も強く要望されるものの、低摩擦特性、耐摩耗特性、斜板などに形成する被膜の密着強度のバランスを満足することは容易ではない。
【０００９】
さらに、軽量コンパクト化により斜板が小型化し、より高速高負荷仕様へと変更されてきている。斜板が高面圧、高速で摺動する場合、潤滑油中にキャビテーション（発生した気泡の破裂による衝撃性）が発生し易い環境となるため、摺動被膜が壊食しないよう耐キャビテーション性を有するものでなければならない。
【００１０】
本発明はこれらの問題に対処するためになされたものであり、製造時におけるコストアップやスラッジの発生を防止でき、摺接するシューの片当たりによる極圧下での条件や潤滑油が枯渇するような条件での耐焼き付き性に優れ、かつ、高面圧・高速で潤滑油存在下においてキャビテーションによる被膜の壊食を防止でき、低摩擦特性、耐摩耗特性、被膜の密着強度、および経済性をバランスよく満足できる斜板式コンプレッサの斜板、およびその製造方法、並びに該斜板を備えた斜板式コンプレッサを提供することを目的とする。
【課題を解決するための手段】
【００１１】
本発明の斜板式コンプレッサの斜板は、冷媒が存在するハウジング内で、回転軸に直接固定するように、または連結部材を介して間接的に、直角または斜めに取り付けた斜板にシューを摺動させ、このシューを介して上記斜板の回転運動をピストンの往復運動に変換して、冷媒を圧縮、膨張させる斜板式コンプレッサの斜板であって、上記斜板は、上記シューとの摺動面となる該斜板の基材の両表面に、マトリックス樹脂１００重量部に対して、少なくともフッ素樹脂粉末を２５〜７０重量部、黒鉛を１〜２０重量部含む樹脂被膜が形成されており、上記フッ素樹脂粉末は、最大粒子径が１６μｍ以下であり、５０％粒子径が３〜５μｍであることを特徴とする。また、上記斜板は、上記シューとの摺動面となる該斜板の基材の両表面を研磨不要とすることができ、特に、上記斜板の基材の両表面が旋削加工仕上げ面であることを特徴とする。
【００１２】
上記樹脂被膜の引張せん断接着強さ（ＪＩＳ Ｋ６８５０準拠）が３０ＭＰａ以上であることを特徴とする。
【００１３】
上記基材の両表面は、平面度が０．０１２ｍｍ以下であり、両表面の平行度が０．０１２ｍｍ以下であることを特徴とする。
【００１４】
上記マトリックス樹脂が、ポリアミドイミド（ＰＡＩ）樹脂であり、上記フッ素樹脂がポリテトラフルオロエチレン（ＰＴＦＥ）樹脂であり、上記黒鉛が固定炭素９７．５％以上の黒鉛であることを特徴とする。
【００１５】
上記基材の両表面に形成された上記樹脂被膜の表面は、それぞれの面における平面度が０．０１５ｍｍ以下であり、両表面の平行度が０．０１５ｍｍ以下であることを特徴とする。また、上記樹脂被膜の表面の算術平均粗さＲａは、０.１〜０.９μｍであることを特徴とする。なお、本発明において「平面度」と「平行度」は、ＪＩＳ Ｂ０１８２で定義されるものであり、「算術平均粗さＲａ」は、ＪＩＳ Ｂ０６０１で定義されるものである。
【００１６】
本発明の斜板式コンプレッサの斜板の製造方法は、冷媒が存在するハウジング内で、回転軸に直接固定するように、または連結部材を介して間接的に、直角または斜めに取り付けた斜板にシューを摺動させ、このシューを介して上記斜板の回転運動をピストンの往復運動に変換して、冷媒を圧縮、膨張させる斜板式コンプレッサの斜板の製造方法であって、金属素材を円盤状にプレス加工した後、その両表面を旋削加工のみで斜板形状に仕上げて上記斜板の基材とする基材旋削工程と、上記基材において、上記シューとの摺動面となる旋削加工仕上げ面に、樹脂塗料を用いて樹脂被膜を形成する樹脂被膜形成工程とを有し、上記樹脂塗料は、マトリックス樹脂１００重量部に対して、少なくともフッ素樹脂粉末を２５〜７０重量部、黒鉛を１〜２０重量部含み、上記フッ素樹脂粉末は、最大粒子径が１６μｍ以下であり、５０％粒子径が３〜５μｍであることを特徴とする。
【００１７】
上記基材旋削工程は、上記基材の両表面を、平面度が０．０１２ｍｍ以下であり、両表面の平行度が０．０１２ｍｍ以下となるように旋削加工を施す工程であることを特徴とする。
【００１８】
上記基材旋削工程後、上記樹脂被膜形成工程前において、上記基材の上記樹脂被膜直下の下地となる部分にショットブラスト処理を施すことを特徴とする。
【００１９】
上記樹脂被膜形成工程後において、上記樹脂被膜の表面を両頭研磨機によって研磨加工することを特徴とする。
【００２０】
本発明の斜板式コンプレッサは、冷媒が存在するハウジング内で、回転軸に直接固定するように、または連結部材を介して間接的に、直角または斜めに取り付けた斜板にシューを摺動させ、このシューを介して上記斜板の回転運動をピストンの往復運動に変換して、冷媒を圧縮、膨張させる斜板式コンプレッサであって、上記斜板として本発明の斜板を用いることを特徴とする。
【発明の効果】
【００２１】
本発明の斜板式コンプレッサの斜板は、シューとの摺動面となる基材の両表面に、マトリックス樹脂１００重量部に対して、少なくともフッ素樹脂粉末を２５〜７０重量部、黒鉛を１〜２０重量部含む樹脂被膜が形成されており、特にこのフッ素樹脂粉末が最大粒子径１６μｍ以下かつ５０％粒子径３〜５μｍであるので、基材表面を旋削加工仕上げとする場合でも、樹脂被膜の低摩擦特性と耐摩耗特性に優れ、かつ、該樹脂被膜の引張せん断接着強さが高く（例えば３０ＭＰａ以上）、斜板基材との被膜の密着強度も高くなる。このため、斜板が受ける面圧が１０ＭＰａ以上の斜板式コンプレッサにも樹脂被膜が剥がれることなく使用できる。さらに、耐キャビテーション性に優れ、潤滑油存在下でのキャビテーションによる樹脂被膜の壊食を防止することができる。また、基材表面を旋削加工仕上げとして研磨加工の省略が可能であり、製造時におけるコストアップやスラッジの発生を防止することができる。
【００２２】
基材の両表面は、平面度が０．０１２ｍｍ以下であり、両表面の平行度が０．０１２ｍｍ以下であるので、樹脂被膜の膜厚のばらつきを抑制でき、基材露出による焼き付きを防止することができる。
【００２３】
マトリックス樹脂がＰＡＩ樹脂であるので、耐熱性、耐摩耗特性および斜板基材との密着性に優れる。また、フッ素樹脂がＰＴＦＥ樹脂であり、黒鉛が固定炭素９７．５％以上の黒鉛であるので、入手が容易であるとともに比較的安価であり、斜板のコストダウンに繋がる。
【００２４】
基材の両表面に形成された樹脂被膜の表面は、それぞれの面における平面度が０．０１５ｍｍ以下であり、両表面の平行度が０．０１５ｍｍ以下であるので、斜板摺動面の両面の平面度と平行度に優れる。また、樹脂被膜の表面の算術平均粗さＲａが、０.１〜０.９μｍであるので、シューと摺動する樹脂被膜摺動面における真実接触面積が大きくなり、実面圧を下げることができる。そのため、焼き付きを防止することができる。
【００２５】
本発明の斜板式コンプレッサの斜板の製造方法は、金属素材を円盤状にプレス加工した後、その両表面を旋削加工のみで斜板形状に仕上げて斜板の基材とする基材旋削工程と、この基材において、シューとの摺動面となる旋削加工仕上げ面に、所定の樹脂塗料を用いて樹脂被膜を形成する樹脂被膜形成工程とを有するので、基材を旋削加工仕上げとして研磨工程を省略でき、大幅なリードタイムの短縮およびコストダウンに繋がる。また、研磨加工によるスラッジの発生も防止することができる。
【００２６】
基材旋削工程が、基材の両表面を、平面度が０．０１２ｍｍ以下であり、両表面の平行度が０．０１２ｍｍ以下となるように旋削加工を施す工程であるので、樹脂被膜の膜厚のばらつきを抑制でき、基材露出による焼き付きを防止することができる。
【００２７】
基材旋削工程後、樹脂被膜形成工程前において、基材の樹脂被膜直下の下地となる部分にショットブラスト処理を施すので、金属溶射層などの中間層を設けなくとも樹脂被膜との密着強度に優れる。
【００２８】
樹脂被膜形成工程後において、樹脂被膜の表面を両頭研磨機によって研磨加工するので、斜板摺動面の両面の平行度を精度よく加工することができ、実面圧を下げることができる。そのため、焼き付きを防止することができる。
【００２９】
本発明の斜板式コンプレッサは、上述した斜板を備えたものであるので、小径のシューが局所的に当接した状態となる場合や、表面が特殊加工していないＳＵＪ２などの安価なシューを使用した場合、潤滑油が枯渇するような場合でも、耐焼き付き性に優れ、斜板の焼き付きに起因したトラブルを回避可能であり、安心、長寿命な斜板式コンプレッサとなる。また、高面圧仕様にも使用可能であるため、炭酸ガスあるいはＨＦＣ１２３４yｆを冷媒に用いたものに好適である。
【図面の簡単な説明】
【００３０】
【図１】本発明の斜板式コンプレッサの一例を示す縦断面図である。
【図２】図１の斜板を拡大して示す断面図である。
【図３】図１の斜板の部分切り欠き側面図である。
【発明を実施するための形態】
【００３１】
本発明の斜板式コンプレッサの一実施例を図面に基づき説明する。図１は、本発明の斜板式コンプレッサの一例を示す縦断面図である。図１に示す斜板式コンプレッサは、炭酸ガスを冷媒に用いるものであり、冷媒が存在するハウジング１内で、回転軸２に直接固定するように斜めに取り付けた斜板３の回転運動を、斜板３の両側面で摺動するシュー４を介して両頭形ピストン５の往復運動に変換し、ハウジング１の周方向に等間隔で形成されたシリンダボア６内の各ピストン５の両側で、冷媒を圧縮、膨張させる両斜板タイプのものである。高速で回転駆動される回転軸２は、ラジアル方向を針状ころ軸受７で支持され、スラスト方向をスラスト針状ころ軸受８で支持されている。
【００３２】
斜板３は、連結部材を介して間接的に回転軸２に固定される態様でもよい。また、斜めではなく直角に取り付けられる態様であってもよい。本発明の斜板式コンプレッサの斜板の主な特徴は、シューとの摺動面に所定の樹脂被膜を形成する点にあるので、これらいずれの態様の斜板式コンプレッサについても適用可能である。
【００３３】
各ピストン５には斜板３の外周部を跨ぐように凹部５ａが形成され、この凹部５ａの軸方向対向面に形成された球面座９に、半球状のシュー４が着座されており、ピストン５を斜板３の回転に対して相対移動自在に支持する。これによって、斜板３の回転運動からピストン５の往復運動への変換が円滑に行われる。また、必要に応じて、シュー４の表面は、ニッケルめっきなどの摺動特性改善のための加工が施されていてもよい。
【００３４】
斜板３の基材３ａの材質としては、特に限定されない。例えば、ＳＡＰＨ４４０等のＳＡＰＨ鋼板とすることで、機械的強度に優れプレス加工が可能で斜板の製造が簡略化可能となり、コストダウンに繋がる。基材３ａは、金属素材を円盤状にプレス加工して円盤状鋼板とし、その両表面を旋削加工のみで斜板形状に仕上げ、研磨加工を省略している。斜板３の基材３ａにおける両表面の平面部が、シュー４が摺動する摺動面となる。
【００３５】
また、斜板３の基材３ａにおいて、樹脂被膜直下の下地となる部分（旋削加工仕上げ面）にショットブラスト処理を施すことが好ましい。これにより、金属溶射層などの中間層を設けなくとも樹脂被膜との密着強度に優れ、剥がれも少なくなる。また、溶射層を形成しないことで、コストダウンに繋がり、斜板の平面精度の低下も防止することができる。
【００３６】
図２および図３に示すように、斜板３の基材３ａにおけるシューとの摺動面、すなわち、基材３ａの両表面の平面部（旋削加工仕上げ面）には、マトリックス樹脂に少なくともフッ素樹脂粉末と黒鉛とを含む樹脂被膜１０が形成されている。本発明では、この樹脂被膜１０が、マトリックス樹脂１００重量部に対して、所定のフッ素樹脂粉末を２５〜７０重量部、黒鉛を１〜２０重量部含むことを特徴としている。特に、引張せん断接着強さ（ＪＩＳ Ｋ６８５０準拠）が３０ＭＰａ以上である。斜板３にこのような樹脂被膜を形成することで、斜板が受ける面圧が１０ＭＰａ以上の場合でも樹脂被膜が剥がれることなく使用でき、低摩擦特性、耐摩耗特性、被膜の密着強度、および、潤滑油存在下での耐キャビテーション性をバランスよく満足させることができる。
【００３７】
マトリックス樹脂としては、斜板の使用時に熱劣化することのない耐熱性を有し、フッ素樹脂粉末を結着させ、樹脂被膜を斜板基材に強固に密着させることのできる耐熱性樹脂であれば使用できる。マトリックス樹脂としては、例えば、ポリフェニレンサルファイド樹脂、ポリエーテルエーテルケトン樹脂、ポリイミド樹脂、ポリアミド樹脂、ＰＡＩ樹脂、エポキシ樹脂、フェノール樹脂などが挙げられる。これらの中でも、耐熱性、耐摩耗特性および斜板基材との密着性に優れることから、ＰＡＩ樹脂を用いることが好ましい。
【００３８】
ＰＡＩ樹脂は、高分子主鎖内にイミド結合とアミド結合とを有する樹脂である。ＰＡＩ樹脂の中でも、イミド結合、アミド結合が芳香族基を介して結合している芳香族系ＰＡＩ樹脂が好ましい。芳香族系ＰＡＩ樹脂であると、下地である斜板基材との結着性に優れ、かつ得られる樹脂被膜の耐熱性が特に優れる。ここで、芳香族系ＰＡＩ樹脂のイミド結合は、ポリアミド酸などの前駆体であっても、また閉環したイミド環であってもよく、さらにはそれらが混在している状態であってもよい。
【００３９】
このような芳香族系ＰＡＩ樹脂は、芳香族第一級ジアミン、例えばジフェニルメタンジアミンと芳香族三塩基酸無水物、例えばトリメリット酸無水物のモノまたはジアシルハライド誘導体から製造されるＰＡＩ樹脂、芳香族三塩基酸無水物と芳香族ジイソシアネート化合物、例えばジフェニルメタンジイソシアネートとから製造されるＰＡＩ樹脂などがある。さらに、アミド結合に比べてイミド結合の比率を大きくしたＰＡＩ樹脂として、芳香族、脂肪族または脂環族ジイソシアネート化合物と芳香族四塩基酸二無水物および芳香族三塩基酸無水物とから製造されるＰＡＩ樹脂などがあり、いずれのＰＡＩ樹脂であっても使用することができる。
【００４０】
フッ素樹脂粉末としては、低摩擦で非粘着性を樹脂被膜に付与でき、かつ斜板の使用温度雰囲気に耐える耐熱性を有するフッ素樹脂の粉末状のものであれば使用できる。フッ素樹脂としては、例えば、ＰＴＦＥ樹脂、テトラフルオロエチレン−パーフルオロアルキルビニルエーテル（ＰＦＡ）共重合体樹脂、テトラフルオロエチレン−ヘキサフルオロプロピレン（ＦＥＰ）共重合体樹脂、テトラフルオロエチレン−エチレン（ＥＴＦＥ）共重合体樹脂などが挙げられる。これらの中でも、ＰＴＦＥ樹脂の粉末を用いることが好ましい。ＰＴＦＥ樹脂は、約３４０〜３８０℃の溶融粘度が約１０10〜１０11Ｐａ・ｓと高く、融点をこえても流動し難く、フッ素樹脂の中では最も耐熱性に優れ、低温下でも優れた性質を示し、摩擦摩耗特性にも優れる。
【００４１】
ＰＴＦＥ樹脂としては、−（ＣＦ２−ＣＦ２）ｎ−で表される一般のＰＴＦＥ樹脂を用いることができ、また、一般のＰＴＦＥ樹脂にパーフルオロアルキルエーテル基（−ＣｐＦ２ｐ−Ｏ−）（ｐは１−４の整数）あるいはポリフルオロアルキル基（Ｈ（ＣＦ２）ｑ−）（ｑは１−２０の整数）などを導入した変性ＰＴＦＥ樹脂も使用できる。これらのＰＴＦＥ樹脂および変性ＰＴＦＥ樹脂は、一般的なモールディングパウダーを得る懸濁重合法、ファインパウダーを得る乳化重合法のいずれを採用して得られたものでもよい。
【００４２】
ＰＴＦＥ樹脂粉末などのフッ素樹脂粉末の最大粒子径は１６μｍ以下である。最大粒子径が１６μｍをこえると、マトリックス樹脂とフッ素樹脂粉末との界面に大きな応力集中が生じる。フッ素樹脂（特にＰＴＦＥ樹脂）は他材料との密着性が悪いので、この界面からき裂が発生しやすくなり、剥がれの原因となる。また、斜板軸方向にフッ素樹脂粉末が重なると基材から表面にかけてマトリックス樹脂が存在しない箇所が存在する可能性があり、それによって被膜の密着強度が低下してしまう。
【００４３】
また、ＰＴＦＥ樹脂粉末などのフッ素樹脂粉末の５０％粒子径は３〜５μｍである。これにより、マトリックス樹脂中に均質にフッ素樹脂粉末を分散することができ、また、応力集中を緩和することができ被膜の密着強度を向上することができる。５０％粒子径が３μｍ未満であると、凝集性が高まり、溶剤中に均質に分散させることが困難になるおそれがある。なお、「５０％粒子径」は、公知の粒度分布測定装置（例えば、レーザー回析式粒度分布測定装置）を用いて、この粉末の粒子径およびその分布（粒度分布）を測定した際に、粒子径の頻度（％）を粒子径が小さい側から累積し、累積値が５０％である場合の粒子径である。
【００４４】
特に、本発明では基材の研磨加工を省略しており、基材の平面度などが劣るため、十分な限界面圧などを得るためには、樹脂被膜中の上記フッ素樹脂粉末において最大粒子径や５０％粒子径を上記範囲にすることが重要となる。
【００４５】
ＰＴＦＥ樹脂粉末としては、ＰＴＦＥ樹脂をその融点以上で加熱焼成したものを使用できる。また、加熱焼成した粉末に、さらにγ線または電子線などを照射した粉末も使用できる。これらのＰＴＦＥ樹脂粉末は、加熱焼成等されていないＰＴＦＥ樹脂（モールディングパウダー、ファインパウダー）と比較して、樹脂被膜を形成する樹脂塗料中での均一分散性に優れ、形成された樹脂被膜の耐摩耗特性が優れる。
【００４６】
ＰＴＦＥ樹脂粉末などのフッ素樹脂粉末は、樹脂被膜においてマトリックス樹脂１００重量部に対して２５〜７０重量部配合される。フッ素樹脂粉末の配合量が２５重量部未満であると、低摩擦特性が劣化し、発熱による摩耗促進が発生するおそれがある。また、コーティング時の作業性も悪化する。一方、フッ素樹脂粉末の配合量が７０重量部をこえると低摩擦特性は優れるが、被膜強度および耐摩耗特性が劣化し、摺接するシューが片当たりした場合の極圧下においては異常摩耗を生じるおそれがある。特に、フッ素樹脂の配合量を６５重量部以下にした場合、引張せん断接着強さは３５ＭＰａをこえ、摺接するシューの片あたりによる極圧下条件などへの安全率が十二分に確保できる。なお、マトリックス樹脂１００重量部に対して、フッ素樹脂粉末の配合量が７０重量部をこえるとは、樹脂被膜中に占めるフッ素樹脂粉末の含有量に換算すると約４０重量％をこえるような場合である。
【００４７】
黒鉛は固体潤滑剤として優れた特性を有することは周知であり、斜板の固体潤滑剤としても使用されている。黒鉛は、天然黒鉛と人造黒鉛に大別される。また、形状としては、りん片状、粒状、球状などがあるが、いずれも使用できる。黒鉛としては、固定炭素９７．５％以上の黒鉛の使用が好ましく、さらには、固定炭素９８．５％以上の人造黒鉛が好ましい。このような黒鉛は、潤滑油とのなじみ性が高く、表面に潤滑油が付着していなくても黒鉛中に微量に含浸された潤滑油によって潤滑性が維持される。
【００４８】
黒鉛は、摩擦摩耗特性を改質する目的で、樹脂被膜においてマトリックス樹脂１００重量部に対して１〜２０重量部配合される。黒鉛の配合量が１重量部未満であると黒鉛を配合した場合の摩擦摩耗特性の改質効果が認められない。一方、黒鉛の配合量が２０重量部をこえると被膜の密着性を損ない、剥がれの原因となるおそれがある。なお、マトリックス樹脂に対するフッ素樹脂粉末や黒鉛などの添加剤の総量が１５重量部より少ないと樹脂被膜にムラが発生し、所要の寸法精度を得ることが難しくなる。
【００４９】
樹脂被膜は、上記マトリックス樹脂、フッ素樹脂粉末、黒鉛の他に、本発明の斜板の必要特性を著しく低下させない範囲であれば他の添加剤を含んでも構わないが、樹脂被膜の引張せん断接着強さ、低摩擦特性、耐摩耗特性、耐キャビテーション性を最もバランスよく得ることができるのは、実質的にマトリックス樹脂とフッ素樹脂粉末と黒鉛との３成分によって形成される場合である。
【００５０】
また、樹脂被膜において、マトリックス樹脂をＰＡＩ樹脂とし、フッ素樹脂粉末をＰＴＦＥ樹脂粉末とし、黒鉛を固定炭素９７．５％以上の黒鉛とすることで、それぞれの入手が容易であるとともに比較的安価であり、斜板のコストダウンに繋がる。
【００５１】
コンプレッサの軽量化、小型化に伴い斜板自身も小型化し、高出力を維持すべく高速高荷重での仕様特性が求められる。潤滑油中での高速高荷重運転ではキャビテーションが発生し易いため、キャビテーションによる壊食が生じないよう樹脂被膜には耐キャビテーション性が求められる。耐キャビテーション性を保つためには、マトリックス樹脂であるＰＡＩ樹脂などの配合比率を、固体潤滑剤に対して高める必要がある。フッ素樹脂粉末の配合量が２５重量部未満であると、耐キャビテーション性が十分でない。
【００５２】
本発明の斜板式コンプレッサの斜板の製造方法は、（１）金属素材を円盤状にプレス加工した後、その両表面を旋削加工のみで斜板形状に仕上げて斜板の基材とする基材旋削工程と、（２）この基材において、シューとの摺動面となる旋削加工仕上げ面に、樹脂塗料を用いて上述の樹脂被膜を形成する樹脂被膜形成工程とを有する。また、これに加えて、（１）と（２）の間に、基材の樹脂被膜直下の下地となる部分にショットブラスト処理を施すショットブラスト工程と、（２）の工程後において、樹脂被膜の表面を両頭研磨機によって研磨加工する樹脂研磨工程を含むことが好ましい。
【００５３】
よって、好ましい製造工程としては、以下のようになる。
（１）基材旋削工程として、金属素材を円盤状にプレス加工した後、その両表面を旋削加工のみで斜板形状に仕上げる。その後、樹脂被膜形成箇所に対して、樹脂被膜の密着力を向上させるためにショットブラスト処理を施す。
（２）樹脂被膜形成工程として、ショットブラスト面に対して、スプレーなどで両面コーティングし、コーティング液中の溶剤を揮発させ、硬化密着させるために予備乾燥および本焼成を行なう。
（３）樹脂研磨工程として、樹脂被膜の表面を両頭研磨機で研磨し、所定の寸法精度に仕上げる。
【００５４】
（１）基材旋削工程
この工程では、旋削加工仕上げ面である基材の両表面は、平面度を０．０１２ｍｍ以下とし、両表面の平行度を０．０１２ｍｍ以下とすることが好ましい。これにより、樹脂被膜の膜厚のばらつきが抑制され、基材露出による焼き付きを防止することができる等、基材の研磨工程を省略しながらも優れた性能を発揮できる。 また、限界面圧をより高くするため、それぞれの面における算術平均粗さＲａを１．５μｍ以下とすることがより好ましい。
【００５５】
（２）樹脂被膜形成工程
この工程は、樹脂塗料を用いてスプレーコーティングして樹脂被膜を形成する工程である。なお、ロールコートなども可能である。樹脂塗料は固形分であるマトリックス樹脂、フッ素樹脂粉末および黒鉛を、上述の配合割合で、溶剤類に分散または溶解させることにより得られる。溶剤類としては、アセトン、メチルエチルケトンなどのケトン類、酢酸メチル、酢酸エチルなどのエステル類、トルエン、キシレンなどの芳香族炭化水素類、メチルクロロホルム、トリクロロエチレン、トリクロロトリフルオロエタンなどの有機ハロゲン化化合物類、Ｎ−メチル−２−ピロリドン（ＮＭＰ）、メチルイソピロリドン（ＭＩＰ）、ジメチルホルムアミド（ＤＭＦ）、ジメチルアセトアミド（ＤＭＡＣ）などの非プロトン系極性溶剤類などを使用することができる。これらの溶剤類は、単独または混合物として使用することができる。
【００５６】
この樹脂塗料を塗布後、予備乾燥および本焼成を行なう。乾燥工程としては１００℃以上１５０℃以下が好ましく、焼成工程としては２００℃以上２５０℃未満が好ましい。乾燥工程を１００℃以上１５０℃以下とすることで、樹脂が硬化せずに樹脂塗料中に含まれる溶剤類を効果的に揮発させることができ、焼成工程における発泡現象を抑制できる。また、焼成工程を２００℃以上２５０℃未満とすることで、樹脂被膜が熱分解せずに硬化し、強固な被膜を得られる。
【００５７】
（３）樹脂研磨工程
樹脂被膜形成工程で得られる樹脂被膜は、焼成後の厚さで２０〜５０μｍの膜厚とすることが好ましい。この膜厚２０〜５０μｍの樹脂被膜を、両頭研磨機によって８〜３０μｍの膜厚に加工し、最終の仕上げ精度、平面度０．０１５ｍｍ以下、平行度０．０１５ｍｍ以下とすることが好ましい。樹脂被膜が、両頭研磨機によって研磨加工（仕上げ加工）されているので、斜板摺動面の両面の平行度を精度よく加工することができる。これにより、樹脂被膜の均膜性が確保され、潤滑油による安定した境界潤滑状態を実現し、潤滑油が枯渇した際にも、境界潤滑状態で摩擦摩耗特性を安定化させることができる。
【００５８】
樹脂被膜の表面の算術平均粗さＲａは、研磨砥石の番手により変えることが可能であり、０.１〜０．９μｍが好ましい。表面粗さが、０.１μｍＲａ未満では摺動面への潤滑油の供給が不足し、０.９μｍＲａをこえると摺動面での真実接触面積の低下により、局部的に高面圧となり、焼き付きの発生が懸念される。さらに好ましくは、０.２〜０.８μｍＲａである。
【００５９】
本発明の斜板式コンプレッサは、以上のような斜板を備えたものであるので、小径のシューが局所的に当接した状態となる場合や、表面が特殊加工していないＳＵＪ２などの安価なシューを使用した場合や、潤滑油が枯渇するような場合でも、耐焼き付き性に優れる。また、高面圧・高速で潤滑油存在下においてキャビテーションによる被膜の壊食を防止することができる。さらに、斜板において基材の研磨加工が省略できるので、コストダウンが図れる。
【実施例】
【００６０】
実施例と比較例に用いた樹脂塗料の固形分は以下のとおりである。樹脂塗料は、ＰＡＩ樹脂をＮ−メチルピロリドンに分散させたＰＡＩ樹脂ワニスを用い、これにＰＴＦＥ樹脂粉末と黒鉛粉末を配合して希釈して調整した。
(ａ)ＰＴＦＥ樹脂粉末：ＰＴＦＥ樹脂（加熱焼成材、粒子径などは各表記載）
(ｂ)ＰＡＩ樹脂：ガラス転移温度２４５℃品
(ｃ)黒鉛粉末：人造黒鉛（平均粒子径１０μｍ）
【００６１】
実施例１〜実施例５
ＳＡＰＨ４４０鋼板をプレス加工によって円盤状に成形した後、厚さ６．３６ｍｍ×直径φ９０ｍｍ、両表面の表面粗さ１．５μｍＲａ以下、平面度０．０１２ｍｍ以下、平行度０．０１２ｍｍ以下となるように旋盤加工を行なった。次に、円板基材の旋削面にショットブラスト（Ｒｚ５．０μｍ狙い）を行ない、表面粗度を高めた。さらに、固形分が表１の配合の樹脂塗料を、スプレーコート法で円板基材のショットブラストされた両面に焼成後３０μｍとなるように塗布し、１００℃で予備乾燥を行った後、２４０℃で焼成した。その後、両頭研磨機（砥石：樹脂用＃４００）にて両面を研磨して最終仕上げ加工（平面度：０．０１５ｍｍ以下、平行度：０．０１５ｍｍ以下、厚さ６．４０ｍｍ、表面粗さ０.６〜０.７μｍＲａ）を行ない試験片を得た。
【００６２】
比較例１〜比較例７
実施例１と同方法で比較例の基材を加工した。次に、固形分が表２の配合の樹脂塗料を、スプレーコート法で円板基材のショットブラストされた両面に焼成後３０μｍとなるように塗布し、１００℃で予備乾燥を行った後、２４０℃で焼成した。その後、平面研磨機（砥石：樹脂用＃４００）にて両面を研磨して最終仕上げ加工（平面度：０．０１５ｍｍ以下、平行度：０．０１５ｍｍ以下、厚さ６．４０ｍｍ、表面粗さ０.６〜０.７μｍＲａ）を行ない試験片を得た。
【００６３】
実施例６および比較例８
ＳＡＰＨ４４０鋼板をプレス加工によって円盤状に成形した後、旋盤にて厚さ６．５ｍｍ×直径φ９０ｍｍの粗加工を行なった。その後、両頭研磨機（砥石：＃８０）で平面度：０．００５ｍｍ以下、平行度：０．００５ｍｍ以下、厚さ６.３６ｍｍとなるように両面を研磨した。次に円盤基材の研磨面にショットブラスト（Ｒｚ５．０μｍ狙い）を行い、表面粗度を高めた。その後の工程は、他の実施例または比較例と同方法で試験片を得た。
【００６４】
＜摩擦摩耗試験＞
実施例と比較例の各試験片に対して、３つの鋼製シュー（ＳＵＪ２,φ１３ｍｍ（有効すべり部位））を摺動させるスラスト型試験機（３シュー・オン・タイプ）を用いた摩擦摩耗試験を行い、６０分後の摩擦係数を測定した。試験条件は以下のとおりである。
荷重    ：４００Ｎ
摺動速度：３２ｍ／ｍｉｎ
潤滑条件：乾式
試験時間：６０分間
【００６５】
＜限界面圧試験＞
摩擦摩耗試験と同じスラスト型試験機（３シュー・オン・タイプ）を用いて限界面圧を確認した。試験条件は以下のとおりである。急激な摩擦係数の変動、局部も含めた下地露出が発生した面圧の１つ手前の面圧を限界面圧（ＭＰａ）として定義した。摺接するシューの片あたりによる極圧下状態への耐力として判断する。
面圧    ：８ＭＰａから１時間毎に１ＭＰａを付与
摺動速度：２５ｍ／ｓｅｃ
潤滑条件：冷凍機油中（１００℃、循環あり）
【００６６】
＜引張せん断試験＞
被膜強度を測定するため、実施例と比較例の各試験片のすべり面を表面処理剤（テトラＨ）にて表面処理し、ＳＰＣＣ鋼材（１５×４５×２ｍｍ）を２液性エポキシ接着剤により接着した。接着条件は、試験片を０．５ＭＰａで固定し、そのまま電気炉内に入れ、１１０℃×４５分間放置して硬化させた。接着面積は２ｃｍ2である。得られた各試験片について引張り試験機（島津製作所製オートグラフ）で５ｍｍ／分の速度で金属板を引っぱり、引張せん断接着強さ（ＭＰａ）を測定した。なお、表中の剥離部位における「素材破壊」とは、樹脂被膜自体が破壊されたものであり、「界面剥離」とは、樹脂被膜と斜板基材との界面で剥離したものである。
【００６７】
＜耐キャビテーション試験＞
キャビテーション試験・対向式にて耐キャビテーション性を評価した。試験条件は下記のとおりである。表面に樹脂被膜を形成した平面板を水中にセットし、すぐ上方に振動子をセットし、振動子を超音波振動させることで故意的にキャビテーションを発生させ、樹脂被膜を攻撃して耐久性を評価した。試験後の樹脂被膜の状態を目視および針触型の形状測定器で確認し、変色等影響のない程度の微小な壊食のみのものを「○」、深さ１０μｍ以上の壊食があったものを「×」としてそれぞれ記録した。
振動数  ：１８ｋＨｚ
試験時間：１０ｍｉｎ
試験環境：水中（常温）
【００６８】
【表１】
2018173078.tif 000003
【００６９】
【表２】
2018173078.tif 000004
【００７０】
表１に示すように、各実施例は、いずれも試験初期から６０分後までの摩擦係数が安定しており、限界面圧（摩耗特性）、被膜の密着強度、耐キャビテーション性のバランスも確保されている。特に、実施例２は摩擦軽減と膜内凝集力の向上が確認され、より全体のバランスが取れている。また、実施例２は、実施例６と同様の結果であり、基材の研磨加工の有無で試験結果に差が認められないことが確認できた。
【００７１】
一方、表２に示すように、比較例１は、引張せん断接着強さや限界面圧は優れていたが摩擦係数が高かった。比較例２、３は、摩擦係数は優れていたものの引張せん断接着強さや限界面圧が低かった。比較例４〜８は、引張せん断接着強さは優れているものの、限界面圧が実施例と比較すると低かった。
【００７２】
以上の結果より、本発明に係る斜板は、低摩擦特性、耐摩耗特性、被膜の密着強度、耐キャビテーション性のバランスが充分であり、摺接するシューの片あたりなどの極圧化での耐摩耗特性、冷凍機油が枯渇するような条件での耐焼付き性に優れたものであることが分かった。さらに、限界面圧が１０ＭＰａより高い結果であったため、コンプレッサ内の圧力が１０ＭＰａにも達する炭酸ガスを冷媒に用いる斜板式コンプレッサに使用しても、十分に耐用可能であることが分かった。これにより、本発明の斜板は、従来品よりも経済的（低コスト）であるとともに、斜板式コンプレッサの運転において、摺接するシューの片あたりなどの極圧化条件、および冷凍機油が枯渇したような条件でも安定した境界潤滑状態を得る有効な対策であることが確認された。
【００７３】
次に、基材の旋削加工仕上げ面の表面状態による影響を調べた。
この試験における樹脂塗料の固形分は以下のとおりである。樹脂塗料は、ＰＡＩ樹脂をＮ−メチルピロリドンに分散させたＰＡＩ樹脂ワニスを用い、これにＰＴＦＥ樹脂粉末と黒鉛粉末を配合して希釈して調整した。
(ａ)ＰＴＦＥ樹脂粉末：ＰＴＦＥ樹脂（最大粒子径１６μｍ以下、５０％粒子径３〜５μｍ、加熱焼成材）
(ｂ)ＰＡＩ樹脂：ガラス転移温度２４５℃品
(ｃ)黒鉛粉末：人造黒鉛（平均粒子径１０μｍ）
【００７４】
製造例１〜製造例４
ＳＡＰＨ４４０鋼板をプレス加工によって円盤状に成形した後、厚さ６．３６ｍｍ×直径φ９０ｍｍ、両表面の表面粗さ１．７５μｍＲａ以下、平面度０．０１５ｍｍ以下、平行度０．０１５ｍｍ以下となるように旋盤加工を行なった。次に、製造例４は両頭研磨機（砥石：＃８０）で、平面度：０．００５μｍ以下、平行度：０．００５μｍ以下、厚さ６．３６ｍｍとなるように両面を研磨した。円板基材の旋削面および研磨面にショットブラスト（Ｒｚ５．０μｍ狙い）を行ない、表面粗度を高めた。さらに、固形分として実施例２の樹脂塗料を、スプレーコート法で円板基材のショットブラストされた両面に焼成後３０μｍとなるように塗布し、１００℃で乾燥し、２４０℃で焼成した。その後、両頭研磨機（砥石：樹脂用＃４００）にて両面を研磨して最終仕上げ加工（平面度：０．０１５ｍｍ以下、平行度：０．０１５ｍｍ以下、厚さ６．４０ｍｍ、表面粗さ０.６〜０.７μｍＲａ）を行ない試験片を得た。得られた試験片について、上述の限界面圧試験を同条件で実施した。
【表３】
2018173078.tif 000005
【００７５】
表３に示すように、製造例１、２は、製造例３、４と比較して、限界面圧が高くなった。このように、基材表面の算術平均粗さ、基材表面の平面度および平行度を制御することで研磨工程を省略しても優れた性能を示した。なお、製造例１、２よりも製造例３、４の限界面圧が低くなったのは、製造例３では基材表面の算術平均粗さが粗いことにより、製造例４では基材表面の平面度および平行度が大きいことにより、局所的に膜厚が厚い箇所が生じたことに起因するものと考えられる。
【産業上の利用可能性】
【００７６】
本発明の斜板式コンプレッサの斜板は、低摩擦特性、耐摩耗特性、被膜の密着強度、耐キャビテーション性、および経済性をバランスよく満足できるので、炭酸ガスなどを冷媒とし、高速高負荷仕様である近年の斜板式コンプレッサにも好適に利用することができる。
【符号の説明】
【００７７】
１    ハウジング
２    回転軸
３    斜板
３ａ  基材
４    シュー
５    ピストン
５ａ  凹部
６    シリンダボア
７    針状ころ軸受
８    スラスト針状ころ軸受
９    球面座
１０  樹脂被膜
【図１】
2018173078.tif 000006
【図２】
2018173078.tif 000007
【図３】
2018173078.tif 000008